(57)【特許請求の範囲】
【請求項１】
黄銅鉱（ＣｕＦｅＳ２）を主体とする銅精鉱粒子を硫黄（Ｓ）と伴に不活性ガス雰囲気において３５０℃〜４００℃で反応させ、
変換反応後の銅藍（ＣｕＳ）と黄鉄鉱（ＦｅＳ２）で構成される精鉱粒子を摩鉱処理後、
銅藍と黄鉄鉱粒子に単体分離した前記精鉱粒子を２〜１０μｍの分級点で分級処理し、前記鉄品位の低い２〜１０μｍの細粒を回収し、
粗粒を更に、浮遊選鉱処理してＦｅ品位の低い銅精鉱を回収することを特徴とする銅精鉱の処理方法。
【請求項２】
請求項１に記載の摩鉱処理をボールミル、ジェットミル、アトリッションミル、チューブミルなど、粉砕後の粒子径を１０μｍ以下とすることができる湿式または乾式粉砕装置により行うことを特徴とする銅精鉱の処理方法。
【請求項３】
請求項１から２の何れかに記載の分級処理を遠心式分級機、慣性式分級機、重力式分級機あるいはそれらの組合せにより行うことを特徴とする銅精鉱の処理方法。
【請求項４】
請求項１から３の何れかに記載の摩鉱・分級処理により得られた粗粒を、浮遊選鉱において銅藍と黄鉄鉱を選別して、Ｆｅ品位の低い精鉱を回収することを特徴とする銅精鉱の処理方法。
【発明の詳細な説明】
【技術分野】
【０００１】  本発明は銅精鉱の処理方法に関する。更に詳しくは、黄銅鉱を主体とする銅精鉱粒子を硫黄添加し、銅藍と黄鉄鉱で構成される粒子に変換し、Ｆｅ品位の低い銅精鉱を回収する方法を供するものある。
【背景技術】
【０００２】  銅鉱山で産出される銅鉱石は、主に硫化鉱であり、硫化鉱も大別すると、輝銅鉱（Ｃｕ２Ｓ）、や銅藍（ＣｕＳ）といった鉱物を主体とした比較的高銅品位の二次硫化銅鉱と、黄銅鉱（ＣｕＦｅＳ２）の初生硫化鉱がある。
近年銅鉱山で採取される銅鉱石は、後者主体となり、鉄・硫黄その他の不純物が増加し、銅品位は低下傾向にある。このことは鉱山で銅製錬向けに生産する銅精鉱の銅品位の低下、鉄、硫黄分の増加となる。
一般に銅精鉱を製錬した際には、銅は製品電気銅として、鉄はスラグ、硫黄分は硫酸として回収される。近年の銅精鉱の低品位化は、銅製錬プロセスにおける製造コストの上昇を招く。
さらに国内の銅製錬業においては、銅製錬スラグ・硫酸の需給悪化に見舞われ、多くが採算の合わない輸出に向けられており、事業収益を圧迫している。今後さらに銅精鉱の銅品位低下が進めば、これらスラグ・硫酸の問題が顕著となり、事業存続にも影響を及ぼすと考えられる。【０００３】  これらの問題を解決する一手段として、銅精鉱の予備処理法の応用がある。予備処理法とは、黄銅鉱（ＣｕＦｅＳ２）を主体とする銅精鉱粒子を硫黄とともに所定の温度で反応させ、銅藍（ＣｕＳ）と黄鉄鉱（ＦｅＳ２）で構成される精鉱粒子に変換する処理のことである。
本変換反応は、浸出が困難な黄銅鉱を比較的浸出が容易な形態にするという意味で、湿式製錬の前処理法として知られているが、予備処理から湿式製錬までのトータルコストに問題があり、現状普及していないプロセスである。
一方、０００２段落で述べた問題点を解決するためには、本変換反応後の銅藍と黄鉄鉱を選別し、銅藍主体の高銅品位精鉱として乾式製錬に供する方法がある。【０００４】  本変換反応とその応用について述べているものに、特許文献１（ＷＯ２００８／０７４８０５）がある。特許文献１によると、本変換プロセスは、変換後の銅藍と黄鉄鉱から銅藍を選別回収し、乾式製錬または湿式製錬処理に供するためのものとしているが、銅藍と黄鉄鉱の選別には、静電的方法、重力的方法、磁気的方法、風力的方法、粒径的方法、ハイドロサイクロン法、浮遊選鉱あるいはこれらの組み合わせにより行うとしており、本変換銅精鉱から銅藍と黄鉄鉱を選別する具体的な方法については記述されていない。
【特許文献１】  ＷＯ２００８０７４８０５  ＭＥＴＨＯＤ  ＦＯＲ  ＯＢＴＡＩＮＩＮＧ  ＣＯＰＰＥＲ  ＡＮＤ  ＰＲＥＣＩＯＵＳ  ＭＥＴＡＬＳ  ＦＲＯＭ  ＣＯＰＰＥＲ−ＩＲＯＮ  ＳＵＬＰＨＩＤＥ  ＯＲＥＳ  ＯＲ  ＯＲＥ  ＣＯＮＣＥＮＴＲＡＴＥＳ
【発明の開示】
【発明が解決しようとしている課題】
【０００５】  本発明は上記の問題点を解決するもので、黄銅鉱主体の銅精鉱を銅藍と黄鉄鉱に変換したものを、摩鉱・分級分離・浮遊選鉱分離により、Ｆｅ品位の低い銅精鉱を効率良くかつ経済的に回収する方法を提供することを目的とする。
【発明が解決するための手段】
【０００６】（１）黄銅鉱（ＣｕＦｅＳ２）を主体とする銅精鉱粒子を硫黄（Ｓ）と伴に不活性ガス雰囲気において３５０℃〜４００℃で反応させ、
変換反応後の銅藍（ＣｕＳ）と黄鉄鉱（ＦｅＳ２）で構成される精鉱粒子を摩鉱処理後、
銅藍と黄鉄鉱粒子に単体分離した前記精鉱粒子を２〜１０μｍの分級点で分級処理し、前記鉄品位の低い２〜１０μｍの細粒を回収し、
粗粒を更に、浮遊選鉱処理してＦｅ品位の低い銅精鉱を回収する銅精鉱の処理方法。
【０００７】（２）上記（１）に記載の摩鉱処理をボールミル、ジェットミル、アトリッションミル、チューブミルなど、粉砕後の粒子径を１０μｍ以下とすることができる湿式または乾式粉砕装置により行う銅精鉱の処理方法。
【０００８】（３）上記（１）から（２）の何れかに記載の分級処理を遠心式分級機、慣性式分級機、重力式分級機あるいはそれらの組合せにより行う銅精鉱の処理方法。
【０００９】（４）上記（１）から（３）の何れかに記載の摩鉱・分級処理により得られた粗粒を、浮遊選鉱において銅藍と黄鉄鉱を選別して、Ｆｅ品位の低い精鉱を回収する銅精鉱の処理方法。
【発明の効果】
【００１０】本発明によれば以下の効果を有する。
（１）変換後銅精鉱を摩鉱・分級分離することにより、実用上浮遊選鉱法の適用が困難な微細粒を分離回収することで、残りの粗粒に対する浮遊選鉱の選別成績を向上できる。
（２）分級分離処理により得られた微細粒はＣｕ品位が高く、Ｆｅ品位の低い銅精鉱として、複雑な処理をすることなく容易に回収できる。
（３）浮遊選鉱においては、主として単体黄鉄鉱粒子を尾鉱として除去する粗選と、未粉砕粒子、即ち銅藍と黄鉄鉱が単体分離していない粒子を湿式摩鉱後、一段もしくは複数段の精選を行うことにより、得られる銅精鉱のＣｕ品位と回収率を向上することができる。
【図面の簡単な説明】
【００１１】
【図１】本発明の一態様である処理フローを示す。
【図２】本発明における一態様である変換後の銅精鉱粒子のＳＥＭ・ＥＰＭＡ像を示す。
【図３】本発明における一態様である変換後精鉱摩鉱・分級後の１０μｍ以下粒子のＥＰＭＡ像を示す。
【図４】本発明における一態様である変換後精鉱摩鉱・分級後の１０〜３０μｍ粒子のＥＰＭＡ像を示す。
【図５】本発明における一態様である変換後精鉱摩鉱・分級後の３０μｍ以上粒子のＥＰＭＡ像を示す。
【図６】本発明における一態様である変換前精鉱のＸＲＤ分析結果を示す。
【図７】本発明における一態様である変換後精鉱のＸＲＤ分析結果を示す。
【図８】本発明における一態様である変換後精鉱ジェットミル摩鉱後の粒度分布測定結果を示す。
【図９】本発明における分級点の概念図を示す。
【発明を実施するための最良の形態】
【００１２】  以下、実施例により本研究をさらに詳しく説明する。
本発明は、変換銅精鉱粒子を摩鉱することにより、銅藍と黄鉄鉱を分離し、鉄品位の低い銅藍主体の銅精鉱を回収することで、銅精鉱に含まれる鉄量・硫黄量を低減し、銅製錬プロセスのコスト低減、スラグ・硫酸の発生量を減少による事業採算の改善が可能となるプロセスを供するものである。【００１３】  本発明の対象処理物は、銅精鉱である。特には、黄銅鉱を主体とする銅精鉱である。
黄銅鉱（ＣｕＦｅＳ２）の品位は、銅が、２５から３３ｍａｓｓ％、鉄は、２８から３３ｍａｓｓ％含有する。  前記の如く、鉄分が多く、結局製錬工程において、多量のスラグ発生をもたらす。
本発明では、前記銅精鉱中の銅に対して、硫黄を１．０から１．２の比率で添加する。硫黄は、単体硫黄の状態で添加し、良く混合する。【００１４】  混合した処理物は、不活性雰囲気中で、３５０から４００℃において、４５から６０分間加熱する。不活性ガスとしては、主に窒素ガスが用いられる。
このらの温度、雰囲気は、黄銅鉱を銅藍と黄鉄鉱に変換に必要な条件であり、反応時間は、未反応黄銅鉱を残さないために、必要な時間である。【００１５】  上記加熱処理は、ロータリキルン等を用いて、行われる。
上記反応処理の結果、本変換プロセスで生産した銅藍と黄鉄鉱で構成される粒子は、精鉱粒子の内部に黄鉄鉱、それを覆うように銅藍が粒子の外殻を構成した一体の粒子になっている。
図２は電子線マイクロアナライザ（ＥＰＭＡ）で同定した銅藍と黄鉄鉱のマッピングにより変換粒子の状態である。【００１６】  このような変換銅精鉱粒子から銅藍を主体に回収するためには、まず一つひとつの粒子を銅藍・黄鉄鉱に単体分離することが必要である。
発明者が鋭意試験・調査した結果、両鉱物が単体分離される粒径はおおよそ１０μｍ以下であることがわかった。【００１７】  前記処理により、変換した銅精鉱（Ｃｕ品位＝２５ｍａｓｓ％、Ｆｅ品位＝２６ｍａｓｓ％）は、摩鉱処理する。
摩鉱処理に用いる粉砕機は、例えば、ボールミル、ジェットミル、アトリッションミル、チューブミル等がある。粒子径１０μｍ以下に、粉砕できるものであれば、種類は問わないが、特に、乾式ジェットミルが好ましい。変換後の精鉱を濡らすことなく、短時間で望ましい粒度になるためである。【００１８】  図３は、変換銅精鉱を粉砕・分級処理して得た≦１０μｍの粒子のＥＰＭＡ画像で、粒子が粉砕され、銅藍と黄鉄鉱が単体分離していることがわかる。【００１９】  図４は、１０〜３０μｍ粒子のＥＰＭＡ画像で、外殻の銅藍が剥離した比較的粗粒の単体の黄鉄鉱と、未粉砕粒子との混合状態にある。【００２０】  また、図５は≧３０μｍ粒子のＥＰＭＡ画像で、ほぼ全て未粉砕の状態にある。【００２１】  このことから、摩鉱処理後、分級する。  分級は、遠心分離機、慣性式分級機、
重力式分級機或は、その組み合わせに行われることが好ましい。  特に好ましいのは、慣性式分級と遠心式分級を組み合わせた空気分級機である。  変換銅精鉱を６μｍ、１０μｍ、３０μｍなどの分級点の調整が容易で、細粒と粗粒に、より明確に分級できるからである。【００２２】  ２から１０μｍの細粒のものを回収し、銅製錬原料とすることにより、スラグ発生量が少ない銅製錬を行うことが可能となる。
更に、１０μｍより粗い粗粒は、浮遊選鉱処理を行うことにより、より鉄分の低い銅精鉱とすることが可能である。
【実施例】
【実施例１】
【００２３】  図１に黄銅鉱主体の銅精鉱の処理フローを示す。
黄銅鉱主体の銅精鉱（Ｃｕ品位＝２９ｍａｓｓ％、Ｆｅ品位＝３０ｍａｓｓ％）と単体硫黄をモル比で銅精鉱中Ｃｕ：硫黄＝１：１で混合し、窒素雰囲気中において３５０℃で４５〜６０分処理することで黄銅鉱を銅藍と黄鉄鉱に変換する。【００２４】  図６、図７のＸＲＤによる分析結果の通り、変換前後で黄銅鉱が銅藍と黄鉄鉱に変化していることがわかる。
変換後の銅精鉱粒子の典型例は、前述の通り図２のような鉱物分布となる。【００２５】  銅藍と黄鉄鉱に変換した銅精鉱（Ｃｕ品位＝２５ｍａｓｓ％、Ｆｅ品位＝２６ｍａｓｓ％）を乾式ジェットミル（日清エンジニアリング（株）製ＳＪ−１００）を用いて摩鉱した。図８に摩鉱精鉱の粒度分布を示す。このときの摩鉱空気圧力は０．４５ＭＰａＧであり、５０％粒子径は７．１μｍであった。
この摩鉱後精鉱を、慣性式分級と遠心式分級を組み合わせた空気分級機（日清エンジニアリング製ＴＣ−１５）を用いて１０μｍ、３０μｍの分級点で細粒と粗粒に分級した。
ここでいう分級点とは図９に示すように、横軸に粒径、縦軸に頻度をとった場合の細粒側と粗粒側の粒度分布が重複する粒径である。【００２６】  図３は、変換後精鉱を摩鉱し、分級点１０μｍで分級分離した細粒の粒子の状態を表す。ほぼ全ての粒子が銅藍と黄鉄鉱に単体分離していることがわかる。これは変換後精鉱粒子の外殻にある銅藍が細かく剥離したものと、その銅藍の内側にあった黄鉄鉱の一部が細かく粉砕されたものである。【００２７】  図４は、分級点１０μｍで分級分離し得られた粗粒を、さらに３０μｍの分級点で分級分離し得られた細粒、即ち大部分が１０より荒く３０μｍ以下の粒度範囲に入る粒子の状態である。
この範囲の粒子は、外殻の銅藍が剥離した比較的大粒な単体黄鉄鉱粒子と、粉砕過程の途中にあたる変換精鉱粒子、即ち黄鉄鉱の外殻に銅藍が残存している粒子との混合状態にある。  １０より粗く３０μｍまでの黄鉄鉱は、浮遊選鉱により、容易に、銅藍または外殻に銅藍が残っている黄鉄鉱（片刃粒子）と分離可能であり、鉄品位の低い銅精鉱を得ることが出来る。【００２８】  図５は、３０μｍの分級点で分離した粗粒の粒子状態である。ほぼ未粉砕で変換後の精鉱粒子のままの状態のものがほとんどである。  これは、００１９段落で述べた通り、単体黄鉄鉱を除去後、湿式摩鉱し、再度浮遊選鉱することにより、鉄の少ない精鉱を得ることができる。
【実施例２】
【００２９】  次に実施例１記載の００１６段落及び００１７段落と同様に黄銅鉱を銅藍と黄鉄鉱に変換し、ジェットミルで摩鉱後、空気分級機を用いて、分級点２μｍ、６μｍ、１０μｍ及び３０μｍで分級分離した細粒と粗粒を回収し、それぞれの分級点での細粒と粗粒の重量割合、Ｃｕ回収率、Ｃｕ品位、Ｆｅ品位を調査した。
結果は表１の通りである。
【表１】
0005385235.tif 000002
【００３０】  全ての分級点において、細粒は変換後の元精鉱（Ｃｕ品位＝２５ｍａｓｓ％、Ｆｅ品位＝２６ｍａｓｓ％）と比較し、Ｃｕ品位が高くＦｅ品位が低い精鉱が得られた。また、変換前の元精鉱（Ｃｕ品位＝２９ｍａｓｓ％、Ｆｅ品位＝３０ｍａｓｓ％）に対しては、Ｆｅ品位が６〜８ｍａｓｓ％低下している。分級点６μｍでの細粒は、Ｃｕ品位が３０％で最も高く、Ｆｅ品位は２２％で最も低い。【００３１】  一方、分級点３０μｍでの細粒は、分級点１０μｍでの細粒と比較し、Ｃｕ回収率はほとんど変わらないにもかかわらず、Ｃｕ品位が低下し、Ｆｅ品位が高くなる。
これは、実施例１記載の００１８段落〜００２０段落で述べた通り、変換後精鉱の摩鉱の過程で、銅藍から先に粉砕されて微細粒となり、内部の黄鉄鉱の一部は、おおよそ１０より粗く３０μｍ以下の粒径範囲に多く残留するためである。【００３２】  よって、分級分離の分級点は１０μｍまでの粒径範囲で設定することが望ましい。
また、分級で得られた１０μｍより粗い粗粒は、浮遊選鉱法を適用できる粒度範囲であるため、００１８段落で述べたような方法により処理し、黄鉄鉱を除外しＣｕ分を濃縮する。
分級分離の分級点は、浮遊選鉱の選別成績、即ちＣｕ回収率と精鉱Ｃｕ品位、あるいは処理コストにより、任意に変更可能である。
【図１】
0005385235.tif 000003
【図２】
0005385235.tif 000004
【図３】
0005385235.tif 000005
【図４】
0005385235.tif 000006
【図５】
0005385235.tif 000007
【図６】
0005385235.tif 000008
【図７】
0005385235.tif 000009
【図８】
0005385235.tif 000010
【図９】
0005385235.tif 000011